(57)【要約】【課題】発色性に優れ、かつ、印刷物の光沢を損なうことなく、ブロンズ現象を抑制できる水性インク組成物を提供する。【解決手段】水不溶性ビニルポリマーによって被覆された有彩色顔料と、二酸化チタン顔料と、２―ブチルー２−エチル−１，３−プロパンジオールと、水とを少なくとも含む水性インク組成物とする。【選択図】なし【特許請求の範囲】
【請求項１】
水不溶性ビニルポリマーによって被覆された有彩色顔料と、二酸化チタン顔料と、２―ブチルー２−エチル−１，３−プロパンジオールと、水とを少なくとも含んでなる、水性インク組成物。
【請求項２】
前記水不溶性ビニルポリマーが、
（１）マクロマー、
（２）ポリオキシアルキレン基含有モノマー、
（３）塩生成基含有モノマー、および、
（４）前記マクロマー、前記ポリオキシアルキレン基含有モノマー、および前記塩生成基含有モノマーの各々と共重合可能なモノマー、
を共重合させたものである、請求項１に記載の水性インク組成物。
【請求項３】
前記共重合可能なモノマーが、長鎖アルキル基含有モノマー、芳香環含有モノマーおよびマクロマーからなる群より選ばれた１種以上である、請求項２に記載の水性インク組成物。
【請求項４】
前記マクロマーが、片方の末端に重合性官能基を有するスチレン系マクロマーである、請求項２または３に記載の水性インク組成物。
【請求項５】
前記長鎖アルキル基含有モノマーが、下記一般式（Ｉ）：
【化１】
2007277355.tif 000010
（式中、Ｒ1は水素原子または低級アルキル基、Ｒ2はヘテロ原子を有してもよい炭素数１６〜３０の１価の炭化水素を示す）
で表されるものである、請求項２〜４のいずれか一項に記載の水性インク組成物。
【請求項６】
前記二酸化チタン顔料と前記有彩色顔料の重量比が、１：２０〜５：１である請求項１〜５のいずれか一項に記載の水性インク組成物。
【請求項７】
前記二酸化チタン顔料の一次粒子径が、１μｍ以下である、請求項１〜６のいずれか一項に記載の水性インク組成物。
【請求項８】
前記有彩色顔料が、シアン顔料である請求項１〜７のいずれか一項に記載の水性インク組成物。
【請求項９】
前記シアン顔料が、Ｃ．Ｉ．ピグメントブルー１５、１５：１、１５：２、１５：３、１５：４、１６からなる群より選ばれた１種以上である、請求項８に記載の水性インク組成物。
【請求項１０】
一価アルコール類、グリコールエーテル、および１，２−アルカンジオール類からなる群から選択される浸透性有機溶剤を、さらに含んでなる、請求項１〜９のいずれか一項に記載の水性インク組成物。
【請求項１１】
インク組成物の液滴を吐出し、該液滴を記録媒体に付着させて印字を行うインクジェット記録方法であって、請求項１〜１０のいずれか一項に記載の水性インク組成物を用いる、インクジェット記録方法。
【請求項１２】
請求項１１に記載のインクジェット記録方法によって記録が行われた、記録物。
【発明の詳細な説明】
【発明の背景】
【０００１】
発明の分野
本発明は水性インク組成物に関し、詳しくは、発色性に優れ、かつ、印字物の光沢感を損なうことなく、有彩色インクに映る光源の色が光源の色と異なる現象（ブロンズ現象）を抑制することが可能な水性インク組成物に関する。
【０００２】
背景技術
従来から、インク組成物としては、染料や顔料からなる着色剤を水中に分散させた水性インクが提供されている。このような水性インクにおいては、界面活性剤や高分子分散剤等の分散剤を用いて着色剤を水性分散媒中に分散させることが一般的に行われており、そのインク組成に関しては多数の提案がなされている。
【０００３】
特開２００４−７５９８８号公報には、水不溶性のビニルポリマー微粒子の水分散体を用いることにより、高発色かつ光沢性に優れた印字が可能な顔料インクが提案されている（特許文献１）。また、特開２００４−１２４０８１号公報には、着色剤として、Ｃ．Ｉ．ピグメントブルー１５：４を含有する水不溶性ビニルポリマー微粒子の水分散体を用いることにより、高印字濃度の印字が可能で、かつ色調の角度依存性に優れる顔料インクが提案されている（特許文献２）。
【０００４】
また、インク組成物中に二酸化チタン顔料と着色剤としての顔料が用いられている例として、特開平６−２８７４９２号公報には、表面を親水化処理した二酸化チタンとカーボンブラックとを含むインクが、インクジェットプリンタに適用したときに安定した吐出を行うことができ、普通紙に印刷しても良好な印字濃度が得られる旨が開示されている（特許文献３）。
【０００５】
また、特開２００２−２４９６８５号公報には、イエロー、マゼンタ、シアンまたはブラックのうち一色の顔料と、無機酸化物として酸化チタンを含む静止画ディスプレイ用インクが、ホワイトボードのような静止画ディスプレイ画に精細な画像を形成でき、且つ、消去も容易である旨が開示されている（特許文献４）。
【０００６】
さらに、特開平８−３１９４４２号公報には、インクを被記録媒体上に付与した状態で、あるいは必要に応じ固着処理を行った状態で、さらには洗浄処理を行った状態で、必要とする記録色に影響を与えない微粒子（酸化チタン等）を用いたインクジェット用インク組成物が、被記録媒体上でのインクのにじみが小さく、かつ鮮明な画像を形成し得る旨が開示されている（特許文献５）。
【０００７】
さらにまた、特開２００５−１７９４８２号公報には、ブロンズ現象やフリップフロップ現象を抑制するために、二酸化チタンと有彩色顔料とを、その重量比が０．６以上となるように調製したインク組成物が開示されている（特許文献６）。
【０００８】
その一方で、二酸化チタン顔料を含む従来のインク組成物は、ブロンズ現象の抑制に関しては未だ改善の余地がある。このブロンズ現象は特にシアンインク組成物に顕著であり、その改善が望まれている。
【０００９】
しかしながら、上記特許文献１および２の水分散体を用いたインク組成物は、発色性には優れるものの、ブロンズ現象の抑制には不十分であった。また、上記特許文献３〜５にはいずれもブロンズ現象については開示も示唆もされていない。さらに、上記特許文献６に開示されているインク組成物については、ブロンズ現象を抑制するものの、インク組成物中の二酸化チタン濃度が増加するにつれて、印刷物の光沢感が劣化する場合があった。即ち、二酸化チタン濃度が増加すると、ブロンズ現象を抑制するために二酸化チタン濃度を増加させる必要が生じ、その結果、有彩色顔料の含有量が３重量％程度を超えると、これに伴い増加した二酸化チタンの影響により、印刷物の光沢感が顕著に劣化する場合があった。また、二酸化チタン濃度の増加に伴い、二酸化チタンがインクジェットプリンタのノズルの目詰まりを引き起こしたり、分散樹脂が凝集して光沢を著しく損ねる場合があった。
【特許文献１】特開２００４−７５９８８号公報
【特許文献２】特開２００４−１２４０８１号公報
【特許文献３】特開平６−２８７４９２号公報
【特許文献４】特開２００２−２４９６８５号公報
【特許文献５】特開平８−３１９４４２号公報
【特許文献６】特開２００５−１７９４８２号公報
【発明の概要】
【００１０】
本発明者らは、今般、水不溶性ビニルポリマーによって被覆された有彩色顔料と、二酸化チタン顔料と、特定のアルコールとを組み合わせてインク中に添加することにより、発色性に優れ、かつ、印刷物の光沢を損なうことなく、ブロンズ現象を抑制できる、との知見を得た。本発明はかかる知見によるものである。
【００１１】
従って、本発明の目的は、発色性に優れ、かつ、印刷物の光沢を損なうことなく、ブロンズ現象を抑制できる水性インク組成物を提供することにある。
【００１２】
そして、本発明による水性インク組成物は、水不溶性ビニルポリマーによって被覆された有彩色顔料と、二酸化チタン顔料と、２―ブチルー２−エチル−１，３−プロパンジオールと、水とを少なくとも含んでなるものである。
【００１３】
本発明によれば、印刷物の光沢を損なうことなく、ブロンズ現象を抑制できる水性インク組成物を実現できる。
【発明の具体的説明】
【００１４】
本発明による水性インク組成物は、水不溶性ビニルポリマーによって被覆された有彩色顔料と、二酸化チタン顔料と、２―ブチルー２−エチル−１，３−プロパンジオールと、水とを少なくとも含むものである。水性インク組成物を構成する各成分につき以下説明する。
【００１５】
＜水不溶性ビニルポリマー＞
本発明による水性インク組成物に使用する水不溶性ビニルポリマーは、有彩色顔料を被覆するために用いられるものである。有彩色顔料を被覆することで、インク中での顔料の分散性を向上させることができるとともに、印刷物の光沢性を向上させることができる。
【００１６】
このような水不溶性ビニルポリマーとしては、（１）マクロマー、（２）ポリオキシアルキレン基含有モノマー、（３）塩生成基含有モノマー、（４）前記マクロマー、前記ポリオキシアルキレン基含有モノマー、および前記塩生成基含有モノマーの各々と共重合可能なモノマー（以下、単に共重合可能なモノマーともいう）、を共重合させたものであることが好ましい。
【００１７】
より好ましくは、（１）マクロマー０．１〜４０重量％と、（２）ポリオキシアルキレン基含有モノマー５〜５０重量％と、（３）塩生成基含有モノマー３〜４０重量％と、（４）共重合可能なモノマー１５〜９０重量％を含有するモノマーとを重合させたポリマーが好適に用いられる。
【００１８】
水不溶性ビニルポリマーの合成用原料の１つであるマクロマーの代表例としては、片方の末端（以下「片末端」という）に重合性官能基を有し、好ましくは数平均分子量が５００〜５０００００、より好ましくは１０００〜１００００であるマクロマーが挙げられる。
【００１９】
マクロマーの具体例としては、片末端に重合性官能基を有するスチレン系マクロマー、片末端に重合性官能基を有するシリコーン系マクロマー、片末端に重合性官能基を有するメチルメタクリレート系マクロマー、片末端に重合性官能基を有するスチレン・アクリロニトリル系マクロマー、片末端に重合性官能基を有するブチルアクリレート系マクロマー、片末端に重合性官能基を有するイソブチルメタクリレート系マクロマー等が挙げられる。これらの中では、ビニルポリマーに着色材を十分に含有させる観点から、片末端に重合性官能基を有するスチレン系マクロマーが好ましい。
【００２０】
片末端に重合性官能基を有するスチレン系マクロマーとしては、片末端に重合性官能基を有するスチレン単独重合体および片末端に重合性官能基を有する、スチレンと他のモノマーとの共重合体が挙げられる。
【００２１】
片末端に重合性官能基を有する、スチレンと他のモノマーとの共重合体において、他のモノマーとしては、アクリロニトリル等が挙げられる。また、そのスチレンの含有量は、顔料が十分にビニルポリマーに含有されるようにする観点から、好ましくは６０重量％以上、より好ましくは７０重量％以上である。
【００２２】
片末端に重合性官能基を有するスチレン系マクロマーの中では、片末端に重合性官能基としてアクリロイル基またはメタクリロイル基を有するスチレン系マクロマーが好ましい。
【００２３】
商業的に入手しうるスチレン系マクロマーとしては、例えば、東亜合成（株）製のＡＳ−６、ＡＳ−６Ｓ、ＡＮ−６、ＡＮ−６Ｓ、ＨＳ−６Ｓ、ＨＳ−６等が挙げられる。
【００２４】
なお、マクロマーの数平均分子量は、溶媒として１ｍｍｏｌ／Ｌのドデシルジメチルアミン含有クロロホルムを用いたゲルクロマトグラフィーにより、標準物質としてポリスチレンを用いて測定される。
【００２５】
水不溶性ビニルポリマーにおける前記マクロマーの含有量は、耐水性および耐擦過性の観点から、好ましくは０．１〜４０重量％、より好ましくは１〜３０重量％である。
【００２６】
水不溶性ビニルポリマーの合成用原料の１つとして用いられるポリオキシアルキレン基含有モノマーとしては、例えば、
式（ＩＩ）：
【化１】
2007277355.tif 000002
（式中、Ｒ1は水素原子またはメチル基、Ｒ2は水素原子、炭素数１〜２０のアルキル基または炭素数１〜９のアルキルフェニル基、ｍは１〜３０の数を示す）
で表されるモノマー（以下、「モノマーＡ」と称する」、および
式（ＩＩＩ）：
【化２】
2007277355.tif 000003
（式中、Ｒ1およびＲ2は前記と同じ。ｎは１〜３０の数を表す）
で表されるモノマー（以下、「モノマーＢ１」と称する）、
式（ＩＶ）：
【化３】
2007277355.tif 000004
（式中、Ｒ1、Ｒ2、ｍおよびｎは前記と同じ。オキシエチレン基およびオキシプロピレン基は〔  〕内においてその順序は問わず、ランダムであってもブロックであってもよい）で表されるモノマー（以下、「モノマーＢ２」と称する）および
式（Ｖ）：
【化４】
2007277355.tif 000005
（式中、Ｒ1、Ｒ2、ｍおよびｎは前記と同じ。オキシプロピレン基およびオキシテトラメチレン基は〔  〕内においてその順序は問わず、ランダムであってもブロックであってもよい）で表されるモノマー（以下、「モノマーＢ３」と称する）からなる群より選ばれた１種以上の前記モノマー（以下、「モノマーＢ」と称する）であるのが好ましい。
【００２７】
水不溶性ビニルポリマーに前記モノマーＡが用いられていることにより、印刷画像の光沢、インク保存性および目詰まり回復性に優れた水性インク組成物を得ることができるという利点がある。これは、モノマーＡが有する親水性の高いオキシエチレン基の親水性水和層がインク組成物の中で広がることに基づくものと考えられる。
【００２８】
水不溶性ビニルポリマーに前記モノマーＢ１が用いられている場合、吐出性に優れたインク組成物を得ることができる。これは、モノマーＢ１の疎水性の高いオキシプロピレン基と有彩色顔料との間で疎水性相互作用が強くなるので、水不溶性ビニルポリマーが有彩色顔料に対して強い吸着性を発現するため、有彩色顔料を含有するポリマー粒子の疎水性が強くなり、その結果、インク組成物の粘度が低くなることに基づくものと考えられる。
【００２９】
また、水不溶性ビニルポリマーに、モノマーＢ２またはＢ３が用いられていることにより、優れた分散安定性を有彩色顔料に付与できる。これは、親水性の高いオキシエチレン基またはオキシテトラメチレン基の親水性水和層がインク組成物中で広がることに基づくものと考えられる。
【００３０】
また、水不溶性ビニルポリマーに、ポリオキシアルキレン基含有モノマーの前記モノマーＡが、前記マクロマー、前記塩生成基含有モノマーおよび前記共重合可能なモノマーがとともに用いられる場合、得られるインク組成物は普通紙（コピー用紙）に浸透し過ぎる傾向がある。
【００３１】
したがって、普通紙への浸透性を調整し、印字濃度を高める観点から、水不溶性ビニルポリマーには、モノマーＡとモノマーＢとを併用することが好ましい。この場合、モノマーＡとモノマーＢとの重量比（モノマーＡ／モノマーＢ）は、優れた光沢性および高印字濃度を付与する観点から、好ましくは１／５〜５／１、より好ましくは１／３〜３／１とするのが好ましい。
【００３２】
なお、オキシプロピレン基のみを含有する（メタ）アクリル酸エステルモノマーと、オキシエチレン基のみを含有する（メタ）アクリル酸エステルモノマーとを共重合させたビニルポリマー、およびオキシプロピレン基のみを含有する（メタ）アクリル酸エステルモノマーと、オキシテトラメチレン基のみを含有する（メタ）アクリル酸エステルモノマーとを共重合させたビニルポリマーでは、有彩色顔料を含有する水不溶性ポリマーの分散安定性を高めることができない。これは、親水性水和層のインク組成物中での広がりが充分ではないことに基づくものと考えられる。
【００３３】
前述のように、前記式（ＩＩ）〜（Ｖ）において、Ｒ1は水素原子またはメチル基である。Ｒ2は水素原子、炭素数１〜２０のアルキル基または炭素数１〜９のアルキルフェニル基である。これらの中では、オクチル基およびノニルフェニル基が耐水性および耐擦過性の観点から好ましい。
【００３４】
ｍは１〜３０の数である。吐出性および印字濃度の観点から、ｍは２〜２５の数が好ましい。また、ｎは１〜３０の数である。吐出性および印字濃度の観点から、ｎは２〜２５の数が好ましい。
【００３５】
モノマーＢ２において、オキシエチレン基およびオキシプロピレン基は、ブロック付加またはランダム付加している。
【００３６】
モノマーＢ３において、オキシプロピレン基およびオキシテトラメチレン基は、ブロック付加またはランダム付加している。
【００３７】
前記モノマーＡの代表例としては、ポリエチレングリコールモノ（メタ）アクリレート等が挙げられる。商業的に入手しうるモノマーＡの具体例としては、新中村化学（株）製のＮＫエステル Ｍ−２０Ｇ、４０Ｇ、９０Ｇ、２３０Ｇ、日本油脂（株）のブレンマーＰＥシリーズ、ＰＭＥ−１００、２００、４００、１０００等が挙げられる。
【００３８】
ビニルポリマーにおけるモノマーＡの含有量は、印字濃度およびインク粘度の観点から、２〜４５重量％、好ましくは２〜３０重量％である。
【００３９】
前記モノマーＢ１の具体例としては、ポリプロピレングリコールモノ（メタ）アクリレート等が挙げられる。
【００４０】
前記モノマーＢ２の具体例としては、エチレングリコール・プロピレングリコール（メタ）アクリレート、ポリ（エチレングリコール・プロピレングリコール）モノ（メタ）アクリレート、オクトキシポリエチレングリコール・ポリプロピレングリコールモノ（メタ）アクリレート、オクトキシポリ（エチレングリコール・プロピレングリコール）モノ（メタ）アクリレート、ステアロキシポリエチレングリコール・ポリプロピレングリコールモノ（メタ）アクリレート、ステアロキシポリ（エチレングリコール・プロピレングリコール）モノ（メタ）アクリレート、ノニルフェノキシポリエチレングリコール・ポリプロピレングリコールモノ（メタ）アクリレート、ノニルフェノキシポリ（エチレングリコール・プロピレングリコール）モノ（メタ）アクリレート等が挙げられる。これらは、それぞれ単独でまたは２種以上を混合して用いることができる。
【００４１】
前記モノマーＢ３の具体例としては、プロピレングリコール・テトラメチレングリコールモノ（メタ）アクリレート、ポリ（プロピレングリコール・テトラメチレングリコール）モノ（メタ）アクリレート、プロピレングリコール・ポリブチレングリコールモノ（メタ）アクリレート、ポリ（プロピレングリコール・ブチレングリコール）モノ（メタ）アクリレート等が挙げられる。これらはそれぞれ単独でまたは２種以上を混合して用いることができる。
【００４２】
モノマーＢ１〜Ｂ３の中では、ポリプロピレングリコールモノ（メタ）アクリレート、エチレングリコール・プロピレングリコール（メタ）アクリレートおよびポリ（エチレングリコール・プロピレングリコール）モノ（メタ）アクリレートは、インク粘度および吐出性の観点から好ましい。
【００４３】
商業的に入手しうるモノマーＢ１〜Ｂ３の例としては、日本油脂（株）製のブレンマーＰＰ−１０００、ＰＰ−５００、ＰＰ−８００、ＡＰ−１５０、ＡＰ−４００、ＡＰ−５５０、ＡＰ−８００、５０ＰＥＰ−３００、７０ＰＥＰ−３５０Ｂ、ＡＥＰシリーズ、３０ＰＰＴ−８００、５０ＰＰＴ−８００、７０ＰＰＴ−８００、ＡＰＴシリーズ、１０ＰＰＢ−５００Ｂ、１０ＡＰＢ−５００Ｂ、５０ＰＯＥＰ−８００Ｂ、５０ＡＯＥＰ−８００Ｂ、ＡＳＥＰシリーズ、ＰＮＥＰシリーズ、ＰＮＰＥシリーズ、４３ＡＮＥＰ−５００、７０ＡＮＥＰ−５５０等が挙げられる。
【００４４】
また、水不溶性ビニルポリマーにおけるモノマーＢの含有量は、印刷物の光沢および高い印字濃度の観点から、好ましくは５〜４５重量％、より好ましくは５〜４０重量％である。
【００４５】
水不溶性ポリマーにおけるポリオキシアルキレン基含有モノマーの含有量は、インク組成物の吐出安定性や印刷画像の光沢性を高め、また、普通紙での発色性低下を防止する観点から、好ましくは５〜５０重量％、より好ましくは１０〜４０重量％とされる。
【００４６】
前記塩生成基含有モノマーとしては、アニオン性モノマーおよびカチオン性モノマーが好ましい。アニオン性モノマーおよびカチオン性モノマーは、それぞれ単独でまたは２種以上を混合して用いることができる。
【００４７】
アニオン性モノマーとしては、不飽和カルボン酸モノマー、不飽和スルホン酸モノマーおよび不飽和リン酸モノマーからなる群より選ばれた１種以上が挙げられる。
【００４８】
不飽和カルボン酸モノマーとしては、例えば、アクリル酸、メタクリル酸、クロトン酸、イタコン酸、マレイン酸、フマル酸、シトラコン酸、２−メタクリロイルオキシメチルコハク酸等が挙げられる。これらは、それぞれ単独でまたは２種以上を混合して用いることができる。
【００４９】
不飽和スルホン酸モノマーとしては、例えば、スチレンスルホン酸、２−アクリルアミド−２−メチルプロパンスルホン酸、３−スルホプロピル（メタ）アクリル酸エステル、ビス−（３−スルホプロピル）−イタコン酸エステル等が挙げられる。これらは、それぞれ単独でまたは２種以上を混合して用いることができる。
【００５０】
不飽和リン酸モノマーとしては、例えば、ビニルホスホン酸、ビニルホスフェート、ビス（メタクリロキシエチル）ホスフェート、ジフェニル−２−アクリロイロキシエチルホスフェート、ジフェニル−２−メタクリロイロキシエチルホスフェート、ジブチル−２−アクリロイロキシエチルホスフェート等が挙げられる。これらは、それぞれ単独でまたは２種以上を混合して用いることができる。
【００５１】
アニオン性モノマーの中では、インク粘度および吐出性の観点から、不飽和カルボン酸モノマーが好ましく、アクリル酸およびメタクリル酸がより好ましい。
【００５２】
カチオン性モノマーとしては、不飽和３級アミン含有ビニルモノマーおよび不飽和アンモニウム塩含有ビニルモノマーからなる群より選ばれた１種以上が挙げられる。
【００５３】
不飽和３級アミン含有モノマーとしては、例えば、Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリルアミド、Ｎ，Ｎ−ジメチルアリールアミン、ビニルピロリドン、２−ビニルピリジン、４−ビニルピリジン、２−メチル−６−ビニルピリジン、５−エチル−２−ビニルピリジン等が挙げられる。これらは、それぞれ単独でまたは２種以上を混合して用いることができる。
【００５４】
不飽和アンモニウム塩含有モノマーとしては、例えば、Ｎ，Ｎ−ジメチルアミノエチル（メタ）アクリレート四級化物、Ｎ，Ｎ−ジエチルアミノエチル（メタ）アクリレート四級化物、Ｎ，Ｎ−ジメチルアミノプロピル（メタ）アクリレート四級化物等が挙げられる。これらは、それぞれ単独でまたは２種以上を混合して用いることができる。
【００５５】
カチオン性モノマーの中では、Ｎ，Ｎ−ジメチルアミノエチル（メタ）アクリレート、Ｎ−Ｎ−ジメチルアミノプロピル（メタ）アクリルアミドおよびビニルピロリドンが好ましい。
【００５６】
水不溶性ビニルポリマーにおける塩生成基含有モノマーの含有量は、分散安定性および吐出安定性の観点から、３〜４０重量％、好ましくは５〜３０重量％である。
【００５７】
共重合可能なモノマー（前記マクロマー、前記ポリオキシアルキレン基含有モノマーおよび前記塩生成基含有モノマーと共重合可能なモノマー）としては、例えば、長鎖アルキル基含有モノマー、芳香環含有モノマー、（メタ）アクリル酸エステル等が挙げられるが、これらの中でも、長鎖アルキル基含有モノマーおよび芳香環含有モノマーの中の１種以上を用いるのが、インク組成物の調製時に添加する湿潤剤や分散剤によるインク組成物の粘度変化を抑制し、インク組成物の保存安定性を高める観点から特に好ましい。これらは、それぞれ単独でまたは２種以上を混合して用いることができる。共重合可能なモノマーには、長鎖アルキル基含有モノマーおよび芳香環含有モノマーからなる群より選ばれた１種以上が含有されていることが好ましい。
【００５８】
長鎖アルキル基含有モノマー（以下、単に「長鎖アルキル基含有モノマー」という）において、長鎖アルキル基の炭素数は、モノマーの入手容易性の観点から、好ましくは１６〜３０、より好ましくは１８〜２２である。長鎖アルキル基含有モノマーの代表例としては、式（Ｉ）：
【化５】
2007277355.tif 000006
（式中、Ｒ1 は水素原子または炭素数１〜４の低級アルキル基、Ｒ2 はヘテロ原子を有していてもよい炭素数１６〜３０、好ましくは炭素数１８〜３０、より好ましくは炭素数１８〜２２の１価の炭化水素基を示す）で表されるモノマーが挙げられる。
【００５９】
長鎖アルキル基含有モノマーの具体例としては、（イソ）セチル（メタ）アクリレート、（イソ）ステアリル（メタ）アクリレート、（イソ）ベヘニル（メタ）アクリレート等の（メタ）アクリル酸エステル類が挙げられ、これらは、それぞれ単独でまたは２種以上を混合して用いることができる。これらの中では、（イソ）ステアリル（メタ）アクリレートおよび／または（イソ）ベヘニル（メタ）アクリレートがさらに好ましい。長鎖アルキル基含有モノマーは、インク組成物の調製時に添加する湿潤剤や分散剤によるインク組成物の粘度変化を抑制し、保存安定性を十分に高める観点から好ましい。この場合、モノマー混合物におけるステアリル（メタ）アクリレートおよびベヘニル（メタ）アクリレートの合計含量は、インク組成物の粘度変化を抑制し、保存安定性を十分に高める観点から、好ましくは５〜５０重量％、より好ましくは１０〜３０重量％である。
【００６０】
芳香環含有モノマーは、耐水性の観点から、スチレン、ビニルナフタレン、α−メチルスチレン、ビニルトルエン、エチルビニルベンゼン、４−ビニルビフェニル、１，１−ジフェニルエチレン、ベンジル（メタ）アクリレート、フェノキシエチル（メタ）アクリレート、２−ヒドロキシ−３−フェノキシプロピルアクリレート、２−メタクリロイロキシエチル−２−ヒドロキシプロピルフタレート、２−アクリロイロキシエチルフタル酸およびネオペンチルグリコールアクリル酸安息香酸エステルからなる群より選ばれた１種以上が好ましい。これらの中ではスチレン、α−メチルスチレン、ビニルトルエンおよびビニルナフタレンからなる群より選ばれた１種以上が、耐水性および耐擦過性の観点からより好ましい。
【００６１】
（メタ）アクリル酸エステルとしては、例えば、メチル（メタ）アクリレート、エチル（メタ）アクリレート、（イソ）プロピル（メタ）アクリレート、（イソまたはターシャリー）ブチル（メタ）アクリレート、（イソ）アミル（メタ）アクリレート、シクロヘキシル（メタ）アクリレート、ベンジル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等のエステル部分が炭素数１〜１８のアルキル基である（メタ）アクリル酸エステル類が挙げられ、これらは、それぞれ単独でまたは２種以上を混合して用いることができる。
【００６２】
なお、前記（イソまたはターシャリー）および（イソ）は、これらの基が存在している場合とそうでない場合の双方を意味し、これらの基が存在していない場合には、ノルマルを示す。
【００６３】
水不溶性ビニルポリマーにおける前記共重合可能なモノマーの含有量は、印字濃度および耐水性の観点から、１５〜９０重量％、好ましくは３５〜８０重量％である。
【００６４】
また、水不溶性ビニルポリマーに芳香環含有モノマーを含有させる場合、その含有量は、耐水性、耐擦過性、インク粘度および吐出安定性の観点から、好ましくは０．１〜７０重量％、より好ましくは１〜５０重量％である。
【００６５】
水不溶性ビニルポリマーの重量平均分子量は、印字濃度と吐出安定性の観点から通常３，０００〜３００，０００程度であることが好ましい。なお、該水不溶性ビニルポリマーの重量平均分子量は、メルカプタン等の連鎖移動材を添加する慣用の操作によりコントロールできる。
【００６６】
水不溶性ビニルポリマーの重量平均分子量は、得られた水不溶性ビニルポリマー溶液の一部を、減圧下で１０５℃で２時間乾燥させ、溶媒を除去することによって単離し、標準物質としてポリスチレン、溶媒として６０ｍｍｏｌ／Ｌのリン酸および５０ｍｍｏｌ／Ｌのリチウムブロマイド含有ジメチルホルムアミドを用いたゲルパーミエーションクロマトグラフィーにより求められる。
【００６７】
水不溶性ビニルポリマーは前記の（１）マクロマー、（２）ポリオキシアルキレン基含有モノマー、（３）塩生成基含有モノマーおよび（４）共重合可能なモノマーをそれぞれ所定量配合して、これらを重合させることによって得られる。具体的には、塊状重合法、溶液重合法、懸濁重合法、乳化重合法等の公知の重合法により、各モノマー組成物を重合させることによって製造される。これらの重合法の中では、溶液重合法が好ましい。
【００６８】
溶液重合法で用いる溶媒は、極性有機溶媒であることが好ましい。極性有機溶媒が水混和性を有する場合には、水と混合して用いることもできる。
【００６９】
極性有機溶媒としては、例えば、メタノール、エタノール、プロパノール、イソプロピルアルコール等の炭素数１〜３の脂肪族アルコール；アセトン、メチルエチルケトン等のケトン類；酢酸エチル等のエステル類等が挙げられる。これらの中では、メタノール、エタノール、イソプロピルアルコール、アセトン、メチルエチルケトンまたはこれらと水との混合液が好ましい。
【００７０】
なお、重合の際には、ラジカル重合開始剤を用いることができる。ラジカル重合開始剤としては、２，２'−アゾビスイソブチロニトリル、２，２'−アゾビス（２，４−ジメチルバレロニトリル）、ジメチル−２，２'−アゾビスブチレート、２，２'−アゾビス（２−メチルブチロニトリル）、１，１'−アゾビス（１−シクロヘキサンカルボニトリル）等のアゾ化合物が好適である。また、ｔ−ブチルペルオキシオクトエート、ジ−ｔ−ブチルペルオキシド、ジベンゾイルオキシド等の有機過酸化物を使用することもできる。
【００７１】
重合開始剤の量は、モノマー組成物１モルあたり、好ましくは０．００１〜５モル、より好ましくは０．０１〜２モルである。
【００７２】
また、重合の際には、さらに重合連鎖移動剤を添加してもよい。重合連鎖移動剤の具体例としては、オクチルメルカプタン、ｎ−ドデシルメルカプタン、ｔ−ドデシルメルカプタン、ｎ−テトラデシルメルカプタン、２−メルカプトエタノール等のメルカプタン類；ジメチルキサントゲンジスルフィド、ジイソプロピルキサントゲンジスルフィド等のキサントゲンジスルフィド類；テトラメチルチウラムジスルフィド、テトラブチルチウラムジスルフィド等のチウラムジスルフィド類；四塩化炭素、臭化エチレン等のハロゲン化炭化水素類；ペンタフェニルエタン等の炭化水素類；アクロレイン、メタクロレイン、アリルアルコール、２−エチルヘキシルチオグリコレート、タービノーレン、α−テルピネン、γ−テルピネン、ジペンテン、α−メチルスチレンダイマー、９，１０−ジヒドロアントラセン、１，４−ジヒドロナフタレン、インデン、１，４−シクロヘキサジエン等の不飽和環状炭化水素化合物；２，５−ジヒドロフラン等の不飽和ヘテロ環状化合物等が挙げられる。これらの重合連鎖移動剤は、それぞれ単独でまたは２種以上を混合して用いることができる。
【００７３】
モノマー組成物の重合条件は、使用するラジカル重合開始剤、モノマー、溶媒の種類等によって異なるので一概には決定することができない。通常、重合温度は、好ましくは３０〜１００℃、より好ましくは５０〜８０℃であり、重合時間は好ましくは１〜２０時間である。また、重合雰囲気は、窒素ガス等の不活性ガス雰囲気であることが好ましい。
【００７４】
重合反応の終了後、反応溶液から再沈澱、溶媒留去等の公知の方法により、生成した水不溶性ビニルポリマーを単離する。また、得られた水不溶性ビニルポリマーは、再沈澱を繰り返したり、膜分離、クロマトグラフ法、抽出法等により、未反応のモノマー等を除去して精製することができる。
【００７５】
＜有彩色顔料＞
水不溶性ビニルポリマーで被覆する有彩色顔料としては、例えば、シアン顔料、イエロー顔料、マゼンタ顔料等を挙げることができる。なお、「有彩色」とは、白から灰色を経て黒に至る系列の色（無彩色）以外のすべての色をいう。
【００７６】
シアン顔料としては、例えば、Ｃ．Ｉ．ピグメントブルー１、２、１５、１５：１、１５：２、１５：３、１５：４、１６、およびＣ．Ｉ．バットブルー４、６０等が挙げられる。これらシアン顔料は、単独でも、２種以上混合して用いることができる。
【００７７】
イエロー顔料としては、Ｃ．Ｉ．ピグメントイエロー１、３、１２、１３、１４、１７、２４、３５、３７、４２、５３、５５、７４、８１、８３、９５、９７、９８、１００、１０１、１０４、１０８、１０９、１１０、１１７、１２０、１２８、１３８、１４７、１５０、１５３、１５５、１７４、１８０、１８８、１９８等が挙げられる。これらイエロー顔料は、単独でも、２種以上混合して用いることができる。
【００７８】
マゼンタ顔料としては、Ｃ．Ｉ．ピグメントレッド、１、３、５、８、９、１６、１７、１９、２２、３８、５７：１、９０、１１２、１２２、１２３、１２７、１４６、１８４、２０２、２０７、２０９、およびＣ．Ｉ．ピグメントバイオレット１、３、５：１、１６、１９、２３、３８等が挙げられる。これらマゼンタ顔料は、単独でも、２種以上混合して用いることができる。
【００７９】
上記有彩色顔料のうち、シアン顔料はブロンズ現象の発現抑制効果がより大となるのでより好ましい。特に、シアン顔料のうち、Ｃ．Ｉ．ピグメントブルー１５、１５：１、１５：２、１５：３、１５：４、１６から選択された１種以上を用いることが上記と同様の理由から好ましい。
【００８０】
なお、カラーインデックスに記載されていない顔料であっても水に不溶であればいずれも使用できる。
【００８１】
有彩色顔料を含有させた水不溶性ビニルポリマーを得る方法としては、例えば次の工程１）〜４）の手順で製造される。
【００８２】
１）混合工程：着色材、有機溶媒、水、および必要により使用される中和剤をアンカー翼やタービン翼等の通常の混合攪拌装置を用いて混合することにより原料混合物を得る。その際、微粒子化を十分に行うためにニーダーを用いて混合物を混練することがより好ましい。混練する際のニーダーとして、回分式と連続式があり、前者としては双腕型ニーダー等、後者としてはセルフクリーニング型ニーダー等が挙げられる。これらの中では、品種切替、槽内洗浄等の点から前者の双腕型ニーダーが好ましい。
【００８３】
２）分散化工程：次に、得られた原料混合物を希釈し、所望の固形分濃度にしてに分散処理を施す。分散処理する際には、ボールミル、ロールミル、ビーズミル、高圧ホモジナイザー、高速撹拌型分散機等を用いることができる。これらの中では、無機不純物の混入が少ない高圧ホモジナイザーが好ましい。高圧ホモジナイザーとしては、処理液の流路が固定されたチャンバーを有するもの、処理液の流路の幅を調整しうる均質バルブを有するもの等が挙げられる。処理液の流路が固定されたチャンバーを有する高圧ホモジナイザーとしては、マイクロフルイダイザー（マイクロフルイディクス社製、商品名）、ナノマイザー（ナノマイザー社製、商品名）、アルティマイザー（スギノマシン社製、商品名）等が挙げられる。均質バルブを有する高圧ホモジナイザーとしては、高圧ホモジナイザー（ラニー社製、商品名）、高圧ホモジナイザー（三丸機械工業（株）製、商品名）、高圧ホモゲナイザー（イズミフードマシナリ社製、商品名）等が挙げられる。高圧ホモジナイザーで分散する際の圧力は、所望の粒径を有するポリマー粒子を短時間で容易に得ることができることから、５０ＭＰａ以上が好ましく、８０ＭＰａ以上がより好ましい。
【００８４】
３）溶媒除去工程：次いで、分散化処理が施された原料混合物から所定量の有機溶媒および水を除去することにより、所望の濃度を有する本発明による水性インク組成物が得られる。有機溶媒除去工程は分散工程の前、または後のどちらでも良い。水を除去する方法には特に限定がない。有機溶媒の除去方法としては、減圧蒸留法、特に薄膜式減圧蒸留法が好ましい。なお、有機溶媒の除去量は、特に限定がなく、通常、有機溶媒全量が除去されることが好ましい。
【００８５】
４）粗大粒子除去工程：溶媒を除去した後、必要に応じて粗大粒子を除去しても良い。例えば、上述のようにして得られたインクをフィルターにより加圧濾過したり、或いは遠心分離器で処理して、好ましくは２μｍ以上、さらにこのましくは１μｍ以上、一層好ましくは０．５μｍ以上の粒子を除去することにより、分散安定性の高いインクが得られる。
【００８６】
なお、水不溶性ビニルポリマーによって被覆された有彩色顔料は、該顔料が水不溶性ビニルポリマーによって完全に被覆されずに、一部の該顔料が露出した形状でもよい。
【００８７】
以下、前記１）の混合工程について詳細に説明する。混合工程で使用される有機溶媒としては、アルコール系溶媒、ケトン系溶媒、エーテル系溶媒、芳香族炭化水素系溶媒、脂肪族炭化水素系溶媒、ハロゲン化脂肪族炭化水素系溶媒が好ましく、親水性有機溶媒がさらに好ましい。
【００８８】
アルコール系溶媒としては、メタノール、エタノール、イソプロパノール、ｎ−ブタノール、第３級ブタノール、イソブタノール、ジアセトンアルコール等が挙げられる。ケトン系溶媒としては、アセトン、メチルエチルケトン、ジエチルケトン、メチルイソブチルケトン等が挙げられる。エーテル系溶媒としては、ジブチルエーテル、テトラヒドロフラン、ジオキサン等が挙げられる。芳香族炭化水素系溶媒としては、ベンゼン、トルエン等が挙げられる。脂肪族炭化水素系溶媒としては、ヘプタン、ヘキサン、シクロヘキサン等が挙げられる。ハロゲン化脂肪族炭化水素系溶媒としては、塩化メチレン、１，１，１−トリクロロエタン、クロロホルム、四塩化炭素、１，２−ジクロロエタン等が挙げられる。これらの中では、アセトンおよびメチルエチルケトンが好ましい。
【００８９】
また、必要により、有機溶媒と、高沸点親水性有機溶媒とを併用してもよい。高沸点親水性有機溶媒としては、フェノキシエタノール、エチレングリコールモノメチルエーテル、ジエチレングリコールモノメチルエーテル、ジエチレングリコールモノエチルエーテル、ジエチレングリコールジエチルエーテル等が挙げられる。
【００９０】
中和剤として、塩生成基の種類に応じて酸または塩基を使用することができる。酸としては、塩酸、硫酸等の無機酸、酢酸、プロピオン酸、乳酸、コハク酸、グリコール酸、グルコン酸、グリセリン酸等の有機酸が挙げられる。塩基としては、トリメチルアミン、トリエチルアミン等の３級アミン類、アンモニア、水酸化ナトリウム、水酸化カリウム等が挙げられる。
【００９１】
中和度には、特に限定がない。通常、得られる水分散体の液性が中性、例えば、ｐＨが４．５〜１０であることが好ましい。
【００９２】
有彩色顔料の量は、発色性と目詰まり回復性の観点から、ポリマーの樹脂固形分１００重量部に対して、好ましくは１００〜７００重量部、より好ましくは２００〜６００重量部、さらに好ましくは３００〜５００重量部である。
【００９３】
有機溶媒の量は、有彩色顔料とのなじみやすさの観点から、ポリマーの樹脂固形分１００重量部に対して、２０重量部以上が好ましく、３０重量部以上がより好ましく、５０重量部以上がさらに好ましい。また、有機溶媒の量は、混合物を混練する際に、有効な剪断力を得る観点から、ポリマーの樹脂固形分１００重量部に対して、５００重量部以下が好ましく、３００重量部以下がより好ましく、２００重量部以下がさらに好ましい。これらの観点から、有機溶媒の量は、ポリマーの樹脂固形分１００重量部に対して、好ましくは２０〜５００重量部、より好ましくは３０〜３００重量部、さらに好ましくは５０〜２００重量部である。
【００９４】
水の量は、顔料とのなじみやすさの観点から、有機溶媒１００重量部に対して、好ましくは５０〜１０００重量部、より好ましくは１００ 〜５００重量部である。
【００９５】
混合物における固形分濃度は、混合物を混練する際に、有効な剪断力を得る観点から、好ましくは５０重量％以上、より好ましくは６５重量％であり、また得られる混練物の粘度が高くなりすぎて均一な混練を行うことができなくなるのを回避するとともに、混練物が崩壊して粒子状となることを回避する観点から、好ましくは８０重量％以下、より好ましくは７５重量％以下である。これらの観点から、混合物における固形分濃度は、好ましくは５０重量％以上、より好ましくは５０〜８０重量％、さらに好ましくは６５〜８０重量％、特に好ましくは６５〜７５重量％である。
【００９６】
なお、混合物における固形分は、顔料、ポリマーおよび中和剤の固形分の総量を意味する。
【００９７】
有彩色顔料を含有する水不溶性ビニルポリマーの平均粒子径は、印刷物の光沢、ノズルの目詰まり防止および分散安定性の観点から、好ましくは１０〜５００ｎｍ、より好ましくは２０〜３００ｎｍ、さらに好ましくは５０〜２００ｎｍとするのがよい。
【００９８】
有彩色顔料の含有量は、所望の印字濃度が得られるのであればよく、特に限定されない。通常、該含有量は、十分な吐出性および印字濃度を付与する観点から、０．１〜１５重量％、好ましくは０．５〜１０重量％、より好ましくは３〜８重量％である。
【００９９】
＜二酸化チタン顔料＞
本発明による水性インク組成物に使用される二酸化チタン顔料は、従来から塗料等に用いられているものを使用することができ、塩素法、硫酸法等の特に製造方法に制限はなく、また、結晶構造はルチル型、アナターゼ型、およびブルッカイト型のいずれであってもよいが、耐候性と安定性の観点から、ルチル型であることが好ましい。さらに二酸化チタン顔料は、アルミニウム、珪素、チタニウム、ジルコニア等の金属の化合物や、リン酸化合物、有機アミン類等で表面処理されたものであってもよい。
【０１００】
二酸化チタン顔料の一次粒子径は、印刷物の光沢とブロンズ現象抑制効果の観点から、好ましくは１μｍ以下、より好ましくは２００ｎｍ以下、さらに好ましくは１００ｎｍ以下である。
【０１０１】
本発明において、「一次粒子径」とは、単結晶またはそれに近い結晶子が集まって形成している粒子の大きさをいう。顔料の一次粒子径の測定は、電子顕微鏡法による。これは電子顕微鏡写真から顔料粒子の大きさを計測するもので、顔料を有機溶媒に分散し、支持膜に固定して透過型電子顕微鏡写真から画像処理し計測することにより、より信頼性がある値を求めることができる。具体的には、個々の一次粒子径の短軸径と長軸径を計測し、その面積と等しい円の直径を算術的に求めそれを一次粒子径とし、一定の視野から５０個以上の顔料粒子をランダムに選択して平均値を求める。他の測定法でも同等の信頼性が得られれば差し支えないが、数値に実質的な差がある場合は上記の方法で求めた値を採用する。
【０１０２】
二酸化チタン顔料の含有量は、印刷物の光沢とブロンズ現象抑制効果の観点から、インク組成物の重量を基準（１００重量％）とした場合に、固形分換算で、好ましくは０．０１重量％以上、より好ましくは０．１重量％以上、さらに好ましくは０．１重量％以上５重量％以下である。さらに、前述した有彩色顔料の添加量との関係を考慮すれば、印刷物の光沢とブロンズ現象の発現抑制効果の観点から、二酸化チタン顔料と有彩色顔料の重量比が、１：２０〜５：１であることが好ましく、１：８〜５：２であることがより好ましく、１：２〜５：２であることがさらに好ましい。
【０１０３】
＜２―ブチルー２−エチル−１，３−プロパンジオール＞
本発明による水性インク組成物は、２―ブチルー２−エチル−１，３−プロパンジオールを必須成分として含有する。上記した水不溶性ビニルポリマーによって被覆された有彩色顔料と、二酸化チタン顔料とを含むインク組成物に、このような特定のアルコールを添加することによって、普通紙での発色性に優れるとともに、光沢紙に対しての光沢性にも優れる。また、上記の特定アルコールを添加することにより、発色性や光沢性に加え、吐出安定性、目詰まり回復性、保存安定性等のインクの信頼性が向上する。
【０１０４】
＜水、その他の成分＞
本発明による水性インク組成物は、主溶媒としての水を含む。水としては、イオン交換水、限外ろ過水、逆浸透水、蒸留水等の純粋または超純水を用いることが好ましい。特に、これらの水を、紫外線照射または過酸化水素添加等により滅菌処理した水は、長期間に亘ってカビやバクテリアの発生が防止されるので好ましい。
【０１０５】
本発明による水性インク組成物は、記録媒体への濡れ性を高めて有機顔料の浸透性を高める観点から、浸透促進剤を添加することが好ましい。浸透促進剤としては、１価アルコール、１，２−アルカンジオールおよび／またはグリコールエーテルを含有することが好ましい。
【０１０６】
１価アルコールの具体的な例としては、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、２−メチル−１−ブタノール、２−エチル−１−ブタノール、３−メチル−２−ブタノール、ｔｅｒｔ−ペンチルアルコール、ネオペンチルアルコール、２，３−ジメチル−２−ブタノール、３，３−ジメチル−２−ブタノール、２，４−ジメチル−３−ペンタノール、３−エチル−３−ペンタノール、２−メチル−２−ペンタノール、４−メチル−２−ペンタノール、２，４，４−トリメチル−１−ペンタノール、２，２−ジメチル−３−ペンタノール、４−メチル−１−ペンタノール、３−メチル−２−ペンタノール、２−メチル−３−ペンタノール、３−メチル−１−ペンタノール、２−エチルヘキサノール、２−メチル−２−ヘキサノール、２−メチル−３−ヘキサノール等が挙げられる。
【０１０７】
２−アルカンジオールの具体的な例としては、１，２−オクタンジオール、１，２−ヘキサンジオール、１，２−ペンタンジオール、４−メチル−１，２−ペンタンジオール等が挙げられる。
【０１０８】
また、グリコールエーテルの具体的な例としては、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、トリエチレングリコールモノブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテル等が挙げられる。
【０１０９】
これらの溶剤は、１種または２種以上を用いることができ、適切な浸透性および乾燥性の確保という観点で、インク組成物中に２〜１５重量％含まれることが好ましい。
【０１１０】
さらに、浸透促進剤のその他の好ましい例としては、表面張力調整剤を挙げることができる。表面張力調整剤としては、アセチレングリコール系界面活性剤やポリエーテル変性シロキサン類が好ましい。アセチレングリコール系界面活性剤の例としては、サーフィノール４２０、４４０、４６５、４８５、１０４、ＳＴＧ（エアープロダクツ社製品）、オルフィンＰＤ−００１、ＳＰＣ、Ｅ１００４、Ｅ１０１０（日信化学工業（株）製品）、アセチレノールＥ００、Ｅ４０、Ｅ１００、ＬＨ（川研ファインケミカル（株）製品）等が挙げられる。またポリエーテル変性シロキサン類としては、ＢＹＫ−３４６、３４７、３４８、ＵＶ３５３０（ビックケミー社製品）などが挙げられる。これらは、インク組成物中に１種または２種以上を用いることができ、表面張力２０〜４０ｍＮ／ｍに調整されることが好ましく、インク組成物中には０．１〜３．０重量％含まれる。
【０１１１】
また、本発明においては、インク組成物の乾燥を防いでインクジェットプリンタのヘッドでの目詰りを防止する観点から、湿潤剤を添加することが好ましい。湿潤剤としては、例えば、グリセリン、１，２，６−ヘキサントリオール、トリメチロールエタン、トリメチロールプロパン、エチレングリコール、プロピレングリコール、ジエチレングリコール、トリエチレングリコール、テトラエチレングリコール、ペンタエチレンフリコール、ジプロピレングリコール、２−ブテン−１，４−ジオール、２−エチル−１，３−ヘキサンジオール、２−メチル−２，４−ペンタンジオール等の多価アルコール類、グルコース、マンノース、フルクトース、リボース、キシロース、アラビノース、ガラクトース、アルドン酸、グルシトール（ソルビット）、マルトース、セロビオース、ラクトース、スクロース、トレハロース、マルトトリオース等の糖類、糖アルコール類、ヒアルロン酸類、１，２−ジメチル尿素、尿素類、エタノール、メタノール、ブタノール、プロパノール、イソプロパノールなどの炭素数１〜４のアルキルアルコール類、２−ピロリドン、N−メチル−２−ピロリドン、１，３−ジメチル−２−イミダゾリジノン、ホルムアミド、アセトアミド、ジメチルスルホキシド、ソルビット、ソルビタン、アセチン、ジアセチン、トリアセチン、スルホラン等が挙げられる。これらは、インク組成物中に１種または２種以上を用いることができ、インク組成物の適正な物性値（粘度等）の確保、印刷品質、信頼性の確保という観点で、インク組成物中に１０〜５０重量％含まれることが好
ましい。
【０１１２】
さらに、本発明による水性インク組成物には、ｐＨ調整剤、防腐剤、防カビ剤、防錆剤、溶解助剤、酸化防止剤等から選ばれる材料を所望により添加することができる。これらの成分は、各種別に一種または二種以上を混合して用いることができる。また、添加する必要がなければ添加しなくてもよい。当業者は本発明の効果を損なわない範囲で、選択された好ましい添加剤を好ましい量で用いることができる。
【０１１３】
ｐＨ調整剤としては、水酸化リチウム、水酸化カリウム、水酸化ナトリウム等のアルカリ金属の水酸化物、アンモニア、トリエタノールアミン、トリプロパノールアミン、ジエタノールアミン、モノエタノールアミン等のアミン類等を用いることが出来るが、好ましくは、アルカリ金属の水酸化物、アンモニア、トリエタノールアミン、トリプロパノールアミンから選択される少なくとも１種類のｐＨ調整剤を含み、ｐＨ６〜１０に調整されることが好ましい。ｐＨがこの範囲を外れると、インクジェットプリンタを構成する材料等に悪影響を与えたり、目詰まり回復性が劣化する。
【０１１４】
防腐剤または防カビ剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、および１，２−ジベンジソチアゾリン−３−オン（ＡＶＥＣＩＡ社のプロキセルＣＲＬ、プロキセルＢＤＮ、プロキセルＧＸＬ、プロキセルＸＬ−２、およびプロキセルＴＮ（以上商品名）等を例示できるが、これらに限定されない。
【０１１５】
溶解助剤とは、インク組成物から不溶物が析出する場合に、その不溶物を溶解し、インク組成物を均一な溶液に保つための添加剤である。溶解助剤としては、Ｎ−メチル−２−ピロリドン、２−ピロリドンなどのピロリドン類、尿素、チオ尿素、テトラメチル尿素などの尿素類、アロハネート、メチルアロハネート等のアロハネート類、ビウレット、ジメチルビウレット、テトラメチルビウレットなどのビウレット類などを挙げることができるがこれらに限定されない。
【０１１６】
酸化防止剤の例としては、Ｌ−アスコルビン酸およびその塩類等が例示できるが、これらに限定されない。
【０１１７】
＜記録方法＞
本発明による記録方法は、上記した水性インク組成物を用いた記録方法である。インク組成物を用いた記録方法とは、例えば、インクジェット記録方法、ペン等の筆記具による記録方法、その他各種の印刷方法が挙げられる。したがって、本発明による水性インク組成物は、例えば水性ペンなどの筆記具類、インクジェット記録方法、印刷、スタンプなどの用途に好ましく用いることができる。
【０１１８】
本発明による記録方法の好ましい態様によれば、上記した水性インク組成物の液滴を吐出し記録媒体に付着させて印刷を行うインクジェット記録方法が提供される。本発明によるインクジェット記録方法としては、前記水性インク組成物を微細なノズルより液滴として吐出して、その液滴を記録媒体に付着させる方法であればいかなる方法も使用することができる。そのような方法の具体例としては、種々の態様の方法が知られている。
【０１１９】
そのような方法の一例としては、例えば、静電吸引方式が挙げられる。この方式では、ノズルとノズルの前方に置いた加速電極の間に強電界を印可し、ノズルからインクを液滴状で連続的に噴射させ、インク滴が偏向電極間を飛翔する間に印刷情報信号を偏向電極に与えて記録する。また、この方法においては必要に応じて、インク滴を偏向させることなく印刷情報信号に対応して噴射させてもよい。
【０１２０】
他の態様としては、小型ポンプでインク液に圧力を加え、ノズルを水晶振動子等で機械的に振動させることにより、強制的にインク滴を噴射させる方法がある。この方法では、噴射したインク滴は噴射と同時に帯電させ、インク滴が偏向電極間を飛翔する間に印刷情報信号を偏向電極に与えて記録する。別の態様としては、圧電素子を用いる方法が挙げられる。この方法では、インク液に圧電素子で圧力と印刷情報信号を同時に加え、インク滴を噴射させ、記録を行う。さらに別の態様としては、熱エネルギーの作用によりインク液を急激に体積膨張させる方法がある。この方法では、インク液を印刷情報信号に従って微小電極で加熱発泡させ、インク滴を噴射させ、記録を行う。
【０１２１】
記録媒体としては、特に制限はなく、例えば、普通紙、インクジェット専用紙、プラスチック、フィルム、金属等の種々の記録媒体を用いることができる。
【０１２２】
＜記録物＞
さらに、本発明によれば、上記の記録方法により記録された記録物も提供される。この記録物は、少なくとも上記した水性インク組成物の液滴を吐出し、該液滴を記録媒体に付着して記録が行われたものである。本発明による記録物は、上記の水性インク組成物を用いて記録が行われたものであるため、光沢に優れていると共に、ブロンズ現象が抑制されたものとなる。なお、記録媒体の具体例としては、上記に示した記録媒体を用いることが可能である。
【実施例】
【０１２３】
以下、本発明を下記の例によりさらに詳細に説明するが、本発明の範囲がこれら例に限定されるものではない。
【０１２４】
Ａ．水不溶性ビニルポリマーの調製
反応容器に、メチルエチルケトン２０重量％、重合連鎖移動剤（２−メルカプタンエタルール）０．０３重量％、および表１に示すモノマーの全量の１０％を充填し、混合した。その後、容器を窒素ガス置換した。一方、滴下装置に上記モノマー組成の残り９０％を充填した。重合連鎖移動剤（２−メルカプタンエタノール）０．２７重量％、メチルエチルケトン６０重量％、および２，２’−アゾビス（２，４−ジメチルバレロニトリル）を次いで滴下装置に加え、混合した。その後、滴下装置を窒素ガス置換した。反応容器内の混合物の温度を、窒素雰囲気下、撹拌しながら６５℃まで上げ、滴下装置内の混合物を反応容器に３時間かけて滴下した。６５℃下での滴下終了後２時間経過した後に、２，２’−アゾビス（２，４−ジメチルバレロニトリル）０．３重量％をメチルエチルケトン５重量％に溶解した溶液を加えた。混合物を６５℃で２時間、さらに７０℃で２時間熟成させ、ポリマー溶液を得た。
【０１２５】
上記のようにして得たポリマー溶液の一部を、減圧留去して溶媒を除いて乾燥させて単離することにより、所望の水不溶性ビニルポリマー（水不溶性ポリマー１〜３）を得た。表１に各水不溶性ビニルポリマーのモノマー組成比（重量％）を示す。
【０１２６】
得られた各水不溶性ビニルポリマーの重量平均分子量を、ポリスチレンを標準物質とし、濃度６０ｍｍｏｌ／Ｌのリン酸および５０ｍｍｏｌ／Ｌのリチウムブロマイド含有ジメチルホルムアミドを溶媒としたゲルパーシエーションクロマトグラフィーにより決定した。その結果、重量平均分子量は、７０，０００であった。
【表１】
2007277355.tif 000007
【０１２７】
Ｂ．顔料分散液の調製
（顔料分散液１）
前記で得られた水不溶性ビニルポリマー１．５重量％を、メチルエチルケトン４５重量％に溶解させて、その中に中和剤（２０％の水酸化ナトリウム水溶液）を所定量加えて塩生性基を完全に中和し、さらに有彩色顔料として、Ｃ．Ｉ．ピグメントブルー１５：４を２０重量％加えて、ビーズミルで２時間混練した。上記で得られた混練物に、超純水１２０重量％を加えて攪拌した後、減圧下、６０℃にてメチルエチルケトンを除去し、さらに一部の水を除去することにより、固形分濃度が２０重量％の顔料分散液１を得た。
【０１２８】
（顔料分散液２）
同様に、水不溶性ビニルポリマー２を用いて、顔料分散液２を得た。
【０１２９】
（顔料分散液３）
同様に、水不溶性ビニルポリマー３を用いて、顔料分散液３を得た。
【０１３０】
（二酸化チタン顔料分散液）
二酸化チタン顔料（テイカ社製ＭＴ−６００Ｂ、結晶形：ルチル、一次粒径５０ｎｍ）１０重量％を、分散剤としてスチレンーアクリル樹脂（ジョンソンポリマー社製ジョンクリル６１Ｊ、３０．５％水溶液）１０重量％と、超純水７０重量％とを混合し、サンドミル（安川製作所製）中でガラスビーズ（直径１．７ｍｍ、混合液の１．５倍量（重量））とともに２時間分散させた。分散後、ガラスビーズを取り除き、固形分濃度が１０重量％の二酸化チタン顔料分散液を得た。
【０１３１】
Ｃ．水性インク組成物の調製
（参考例１〜９および比較例１）
下記表２に示す割合で各成分を混合し、室温にて２時間攪拌した後、孔経約８μｍのメンブランフィルター（商品名、日本ミリポア・リミテッド製）を用いて濾過して、参考例１〜９および比較例１の水性インク組成物を調製した。
【０１３２】
（比較例２）
Ｃ．Ｉ．ピグメントブルー１５：４と、二酸化チタン顔料（テイカ社製ＭＴ−６００Ｂ、結晶形：ルチル、一次粒径：５０ｎｍ）と、分散剤としてのスチレン−アクリル樹脂（ジョンソンポリマー社製ジョンクリル６１Ｊ、３０．５％水溶液）と、を混合しサンドミル（安川製作所製）中でガラスビーズ（直径１．７ｍｍ、混合液の１．５倍量（重量））とともに２時間分散させた。分散後、ガラスビーズを取り除き、下記表２に示す溶剤および超純水を加え、常温で３０分攪拌し、８μｍのメンブレンフィルターでろ過して、比較例２の水性インク組成物を得た。
【０１３３】
なお、表２中に示す添加量は全て重量％として表されている。また超純水の「残量」とは、インク全量が１００重量％となるように超純水を加えることを意味する。この水性インク組成物中の二酸化チタン顔料と有彩色顔料との重量比（表２において、「ＴｉＯ2／有彩色顔料」と表記する）は、下記表２に示される通りであった。
【表２】
2007277355.tif 000008
【０１３４】
Ｄ．評価試験
（１）ブロンズの評価
参考例１〜９および比較例１、２の水性インク組成物を用い、以下の要領によりブロンズの評価を行った。インクジェットプリンタＰＸ−Ａ５５０（商品名：セイコーエプソン株式会社製）を用いて、写真用紙＜光沢＞（商品名：セイコーエプソン株式会社製）に、印字Ｄｕｔｙが１００％および４０％のパッチパターンを１４４０×７２０ｄｐｉの印字解像度で印刷し、２５℃で２４時間放置後、蛍光灯（Ｆ１１光源）下で、印刷物の角度を変えたときの反射光の色変化について目視で観察し、下記の基準に基づきブロンズを評価した。
Ａ：Ｄｕｔｙ１００％と４０％のパッチの両方において、反射光の色が白く、違和感がない。
Ｂ：Ｄｕｔｙ１００％と４０％のパッチのいずれかにおいて、反射光の色が白く、違和感がない。
Ｃ：Ｄｕｔｙ１００％と４０％のパッチの両方において、反射光に色が確認でき、違和感がある。
結果は下記の表３に示される通りであった。
【０１３５】
（２）光沢性の評価
評価試験（１）で用いたＤｕｔｙ１００％の印刷物の４５度鏡面光沢度を、ゴニオメーター（商品名：村上色彩技術研究所製）を用いて測定し、下記の基準に基づき光沢性を評価した。ＡＡ：４５度鏡面光沢度が３５以上
Ａ：４５度鏡面光沢度が３０以上３５未満
Ｂ：４５度鏡面光沢度が２５以上３０未満
Ｃ：４５度鏡面光沢度が２５未満
結果は下記の表３に示される通りであった。
【０１３６】
（３）普通紙発色性の評価
参考例１〜９および比較例１、２の水性インク組成物を用い、以下の要領により普通紙における発色性の評価を行った。評価試験（１）で用いたインクジェットプリンタを用いて、Ｘｅｒｏｘ−４０２４に、印字Ｄｕｔｙが１００％のべたパターンを、７２０×７２０ｄｐｉの印字解像度で印刷し、２５℃で２４時間放置後、印刷物のＯＤ値をＳｐｅｃｔｒｏｌｉｎｏ（商品名：Ｇｒｅｔａｇ社製）を用いて測色し、下記の基準に基づき判定した。
Ａ：ＯＤ値１．２以上
Ｂ：ＯＤ値１．０〜１．２
Ｃ：ＯＤ値１．０未満
結果は下記の表３に示される通りであった。
【０１３７】
（４）吐出安定性の評価
参考例１〜９および比較例１、２の水性インク組成物を用い、以下の要領により吐出安定性の評価を行った。評価試験（１）で用いたインクジェットプリンタを用いて、各水性インク組成物をインクカートリッジに充填し、前記インクジェットプリンタに装着して全ノズルが正常に吐出することを確認した後、４０℃の環境下で、写真用紙＜光沢＞に、評価１と同じ条件でパッチパターンを連続印刷した。各水性インク組成物について、印刷の際のドット抜け、および水性インク組成物の飛び散りの有無を観察し、下記の基準に基づき吐出安定性を評価した。
Ａ：４時間経過後でも、ドット抜け、またはインク組成物の飛び散りの発生がない。
Ｂ：３時間経過後に、ドット抜け、またはインク組成物の飛び散りの発生があった。
Ｃ：２時間経過後に、ドット抜け、またはインク組成物の飛び散りの発生があった。
結果は下記の表３に示される通りであった。
【０１３８】
（５）目詰まり回復性の評価
参考例１〜９および比較例１、２の水性インク組成物を用い、以下の要領により目詰まり回復性の評価を行った。評価試験（１）で用いたインクジェットプリンタを用いて、各水性インク組成物をインクカートリッジに充填し、前記インクジェットプリンタに装着して全ノズルが正常に吐出することを確認した後、前記インクジェットプリンタを停止し、前記カートリッジを前記インクジェットプリンタより抜き取り、さらにプリンタヘッドをキャップしない状態で、４０℃の環境下で１週間放置した。放置後、同一のインク組成物を充填したインクカートリッジを装着し、再び全ノズルよりインク組成物が吐出するまでに要したクリーニングの回数を調べ、下記の基準に基づき目詰まり回復性の評価を行った。
Ａ：２回以内のクリーニングで全ノズルが回復した。
Ｂ：３〜５回のクリーニングで全ノズルが回復した。
Ｃ：６回のクリーニングでは全ノズル回復できなかった。
結果は下記の表３に示される通りであった。
【０１３９】
（６）保存安定性の評価
参考例１〜９および比較例１、２の水性インク組成物を用い、以下の要領により保存安定性の評価を行った。アルミパックに各インク組成物を５０ｇ入れた状態で６０℃の環境下に２週間放置した。放置後の異物（浮遊物または沈降物）の有無を目視観察し、異物の発生がないものについては、さらに物性（粘度、表面張力、ｐＨ、粒子径）の変化について調べ、下記の基準に基づき保存安定性を評価した。
Ａ：異物の発生がなく、物性の変化もない。
Ｂ：異物の発生はないが、物性が若干変化する。
Ｃ：異物が発生するか、物性が著しく変化する。
結果は下記の表３に示される通りであった。
【表３】
2007277355.tif 000009